(57)【要約】【課題】  凹凸のある壁面や古い裏打ち紙が残存している下地に貼合しても浮きや剥がれを生じない紙壁紙を得る。  【解決手段】  上層部と該上層部を支持して施工性を付与する裏打ち紙から成る壁紙において、前記裏打ち紙を縦方向及び横方向のＪＩＳ  Ｐ  ８１１３に規定の引張り破断伸びが１５％以上５０％以下である伸張紙とすることにより、壁面や下地に凹凸があっても裏打ち紙が伸張することによって前記凹凸を吸収し、浮きや剥がれが生じるといったことを無くする。【特許請求の範囲】
【請求項１】
上層部と該上層部を支持して施工性を付与する裏打ち紙から成る壁紙において、前記裏打ち紙が縦方向及び横方向のＪＩＳ  Ｐ  ８１１３に規定の引張り破断伸びが１５％以上５０％以下である伸張紙であることを特徴とする壁紙。
【請求項２】
前記伸張紙が、ＪＩＳ  Ｐ  ８１４０に規定（吸水時間２分）のコッブ吸水度が１０ｇ／ｍ２以上５０ｇ／ｍ２以下であることを特徴とする請求項１記載の壁紙。
【発明の詳細な説明】
【技術分野】
【０００１】
本発明は、裏打ち紙に上層部を設けたビニル壁紙、紙壁紙、オレフィン壁紙等の壁紙に関する。
【背景技術】
【０００２】
ビニル壁紙、紙壁紙、オレフィン壁紙等の一般壁紙は、意匠性を持たせる上層部と、該上層部を支え施工性を付与する裏打ち紙の二層構造より構成されている。これらの壁紙は、澱粉や酢酸ビニル等の水系糊によって壁に貼合される。
【０００３】
近年、住宅のリフォーム需要が高まり、古い壁紙を剥がした下地に壁紙を貼合することが増えてきた。これにより、壁紙貼付施工の前に下地を十分に整地しておく必要があり、古い裏打ち紙が残っていると、新しい壁紙を貼った場合に下地の凹凸が表面にまで影響する、いわゆる不陸を拾い、浮きや剥がれを生じてしまい壁紙の意匠性を著しく損なうといった問題があった。この問題を解決する手段として、裏打ち紙にクレープ紙を用いた壁紙が開示されている（例えば、特許文献１参照。）。
【特許文献１】特開２０００−２２６７９８号公報
【発明の開示】
【発明が解決しようとする課題】
【０００４】
しかしながら、特許文献１に開示されているような裏打ち紙であっても下地の凹凸による浮き等を完全に防止することはできなかった。
【０００５】
本発明の目的は、凹凸のある壁面や古い裏打ち紙が残存している下地に貼合しても浮きや剥がれを生じない紙壁紙を提供することである。
【課題を解決するための手段】
【０００６】
上記目的を達成するために、請求項１に記載の壁紙は、上層部と該上層部を支持して施工性を付与する裏打ち紙から成る壁紙において、前記裏打ち紙が縦方向及び横方向のＪＩＳ  Ｐ  ８１１３に規定の引張り破断伸びが１５％以上５０％以下である伸張紙であることを特徴とする。
【０００７】
請求項２に記載の壁紙は、請求項１記載の、前記伸張紙が、ＪＩＳ  Ｐ  ８１４０に規定（吸水時間２分）のコッブ吸水度が１０ｇ／ｍ２以上５０ｇ／ｍ２以下であることを特徴とする。
【発明の効果】
【０００８】
本発明の壁紙によれば、上層部と該上層部を支持して施工性を付与する裏打ち紙から成る壁紙において、前記裏打ち紙を縦方向及び横方向のＪＩＳ  Ｐ  ８１１３に規定の引張り破断伸びが１５％以上５０％以下である伸張紙としたので、壁面や下地に凹凸があっても裏打ち紙が伸張することによって前記凹凸を吸収するので、浮きや剥がれが生じるといったことが無く、リフォーム等における壁紙の張り替えに際して下地の凹凸に影響され難いものとなるので、下地処理が軽減され施工が容易となる。
【０００９】
また、前記伸張紙が、ＪＩＳ  Ｐ  ８１４０に規定（吸水時間２分）のコッブ吸水度が１０ｇ／ｍ２以上５０ｇ／ｍ２以下であると、水系糊を裏打ち紙に塗布したとき糊中の水分が裏打ち紙側に移行し、施工時に裏打ち紙の剛性が適度に低下することで施工性が良好となり、より壁面や下地の凹凸を吸収するので下地処理が軽減され施工が一層容易となる。
【発明を実施するための最良の形態】
【００１０】
以下、本発明に係る壁紙を実施する最良の形態の一例を説明する。  
本発明に係る壁紙は、意匠性を付与する上層部と、該上層部を支持して施工性を付与する裏打ち紙から成り、裏打ち紙として、縦方向及び横方向のＪＩＳ  Ｐ  ８１１３に規定の引張り破断伸びが１５％以上５０％以下である伸張紙が使用されている。
【００１１】
このような伸張紙としては、抄紙機上で湿紙に縦ジワと横ジワを同時につける等で製造された伸張紙、例えば、特許第３４０７１１４号公報に開示されているような、硬い物質から成りその表面に周方向にリブを有し回転する硬質ロールと、軟らかい物質から成り平滑な表面を有し、硬質ロールより遅い速度で回転する軟質ロールからなる一組のロール間で湿紙を収縮処理して得られる伸張紙、あるいは特開２００４−３０７１号公報に開示されているような、ロール周面に周方向に沿った溝をロール幅方向に所定の間隔をあけて設けた硬質ロールとロール周面が平坦な軟質ロールとから成る一対のプレスロールを備え、加圧下で前記硬質ロールの周速度に対して前記軟質ロールの周速度を遅く（好ましくは、硬質ロールの周速度１に対して軟質ロールの周速度を０．９５〜０．５）して回転するようにした収縮付与装置に、紙中水分が２０〜５０％の紙シートを通紙して該紙シートに収縮を与え、その後に乾燥して得られる伸張紙を使用することが好ましい。
【００１２】
裏打ち紙として、縦方向及び横方向のＪＩＳ  Ｐ  ８１１３に規定の引張り破断伸びが１５％以上５０％以下である伸張紙を使用することにより、壁面や下地の凹凸を裏打ち紙が伸張することによって吸収するので、浮きや剥がれが生じない。
【００１３】
前記本発明で使用する伸張紙は、ＪＩＳ  Ｐ  ８１４０に規定（吸水時間２分）のコッブ吸水度が１０ｇ／ｍ２以上５０ｇ／ｍ２以下の吸水性を有することが好ましい。このような吸水性を有することにより、水系糊を裏打ち紙に塗布すると糊中の水分が裏打ち紙側に移行し、施工時に裏打ち紙の剛性が適度に低下することで施工性が良好となり、より壁面や下地の凹凸を吸収するので裏打ち紙として好適である。
【００１４】
コッブ吸水度が１０ｇ／ｍ２未満では水分移行による裏打ち紙の剛性低下が不十分であり、５０ｇ／ｍ２を超えると裏打ち紙の水分が多くなり過ぎ、かえって施工後の乾燥による収縮が大きくなり、壁紙同士の繋ぎ目部分に隙間が生じる目開きという現象が発生してしまうため好ましくない。
【００１５】
コッブ吸水度を目的の範囲にする方法としては、通常の製紙分野で使用されている内添サイズ剤及び／又は表面サイズ剤が使用できる。内添サイズ剤としては、ロジン系サイズ剤、合成ロジンエマルジョンサイズ剤、アルキルケテンダイマー系サイズ剤、アルケニル無水コハク酸系サイズ剤等を使用することができる。表面サイズ剤としては、スチレン・マレイン酸系共重合体、スチレン・アクリル酸系共重合体、オレフィン・マレイン酸系共重合体、オレフィン・アクリル酸系共重合体等を使用することができる。通常、サイズ剤をパルプ絶乾重量に対して０．１〜１．０％添加することによって、所望するコッブ吸水度を有する裏打ち紙を得ることができる。
【００１６】
本発明の裏打ち紙に使用する伸張紙の製造においては、原料パルプとしては木材パルプを用いることが好ましい。その中でも、特に取り扱い、入手の容易さ、コスト等から針葉樹晒クラフトパルプ（ＮＢＫＰ）、広葉樹晒クラフトパルプ（ＬＢＫＰ）、針葉樹晒サルファイトパルプ（ＮＢＳＰ）、広葉樹晒サルファイトパルプ（ＬＢＳＰ）等の化学パルプの使用が好ましい。また、上質古紙原料の脱墨パルプ（ＤＩＰ）の使用も可能である。その他原料パルプとしては、非木材パルプ、有機合成繊維、無機繊維などの使用も可能である。さらに、通常抄紙に用いられる填料、染料、紙力向上剤、歩留り向上剤等など公知の添加剤が配合されてもよい。また、サイズプレス等の外添での表面紙力剤、表面サイズ剤、顔料、染料等の使用も可能である。
【００１７】
本発明で使用する裏打ち紙は、坪量６５ｇ／ｍ２以上２００ｇ／ｍ２以下の範囲が好適である。坪量が６５ｇ／ｍ２未満では、厚みが少なく壁紙施工後に壁面や下地の凹凸を十分に吸収することができない。また、坪量が２００ｇ／ｍ２を超えると、壁紙に加工した製品が硬くなり施工性が悪くなる欠点がある。施工性やコスト面から坪量は７０ｇ／ｍ２以上１５０ｇ／ｍ２以下の範囲がより好ましい。
【００１８】
本発明の壁紙は、裏打ち紙に伸張紙を用いることが特徴であり、意匠性を持たせる壁紙上層部については、塩化ビニル樹脂層、オレフィン樹脂層、紙層など特に限定されるものではなく、適宜選択して用いることが可能である。
【実施例】
【００１９】
以下に、実施例によって本発明をさらに具体的に説明するが、本発明は何らこれらによって限定されるものではない。なお、「％」は、特に明記しない限り「重量％」を表す。なお、実施例及び比較例で使用した裏打ち紙について、引張り破断伸び、コッブ吸水度を下記の方法で測定した。
【００２０】
＊引張り破断伸び：ＪＩＳ  Ｐ  ８１１３に従った。  
＊コッブ吸水度：ＪＩＳ  Ｐ  ８１４０に準じた。ただし吸水時間は２分とした。
【００２１】
［実施例１］
ＮＢＫＰ（ろ水度４００ｍｌ）３５％とＬＢＫＰ（ろ水度４５０ｍｌ）６５％からなるパルプ原料を用い、パルプ絶乾重量に対して合成ロジンサイズ剤を０．５％添加し、硫酸バンドで抄紙ｐＨを４．５に調整した後、収縮付与装置を具備した多筒式長網抄紙機を用いて、坪量が１００ｇ／ｍ２で縦方向の引張り破断伸びが３０％、横方向の引張り破断伸びが１５％であり、コッブ吸水度が３５ｇ／ｍ２の伸張紙を得た。この伸張紙を裏打ち紙として、ビニルペーストを２００ｇ／ｍ２塗工し、加熱処理してゲル化させた後、更にグラビア印刷を施してエンボス加工を行い、ビニル壁紙を作製した。
【００２２】
得られたビニル壁紙の裏打ち紙に澱粉糊水溶液を約２５０ｇ／ｍ２となるように塗布し、古い壁紙を剥がし凹凸の残ったベニヤ板に貼合し自然乾燥した。この壁紙施工後における仕上がりを観察したところ、下地の凹凸が仕上がりに影響することなく、壁紙上層の意匠性が損なわれることはなかった。また、施工後の目開き発生といった問題もなかった。
【００２３】
［実施例２］
合成ロジンサイズ剤をパルプ絶乾重量に対して０．１％となるように添加した以外は、実施例１と同様にして、坪量が１５０ｇ／ｍ２で縦方向の引張り破断伸びが２５％、横方向の引張り破断伸びが１５％であり、コッブ吸水度が７８ｇ／ｍ２の伸張紙を得た。
【００２４】
この伸張紙を裏打ち紙として、実施例１と同様にしてビニル壁紙を作製し、この壁紙施工後における仕上がりを観察した。この壁紙は下地の凹凸を完全に吸収しており、施工後の壁紙表面は綺麗で平坦に仕上がっていた。しかし、裏打ち紙の吸水性が高かったため、乾燥による収縮で目開きがやや大きかった。
【００２５】
［比較例１］
坪量が６５ｇ／ｍ２で、縦方向の引張り破断伸びが２％、横方向の引張り破断伸びが５％であり、コッブ吸水度が２９ｇ／ｍ２の一般的な壁紙裏打ち紙を用いた以外は、実施例１と同様にしてビニル壁紙を作製して観察した。この壁紙の施工後仕上がりは、下地に凹凸があると上層ビニル層にまでその影響で凹凸が現れてしまい、意匠性を著しく損なうものであった。
【００２６】
［比較例２］
坪量が１００ｇ／ｍ２で、縦方向の引張り破断伸びが１２％で、横方向の引張り破断伸びが１１％であり、コッブ吸水度が８５ｇ／ｍ２のクレープ紙を裏打ち紙に用いた以外は、実施例１と同様にしてビニル壁紙を作製して観察した。この壁紙の施工後の仕上がりは、下地の凹凸の影響が僅かに表面に現れている程度であったが、目開きが大きかった。